(57)【要約】      （修正有）【課題】機械的強度及び耐熱融着性に優れた農業用フィルムを提供する。【解決手段】密度が０．９００〜０．９３０ｇ／ｃｍ3で且つメルトフローレイト（ＭＦＲ）が０．３〜５．０ｇ／１０分であるポリエチレン系樹脂、又は酢酸ビニル含有量が５．０〜２５重量％で且つＭＦＲが０．５〜４．０ｇ／１０分であるエチレン−酢酸ビニル共重合体を含む層（Ａ）、酢酸ビニル含有量が５．０〜２５重量％で且つＭＦＲが０．５〜４．０ｇ／１０分であるエチレン−酢酸ビニル共重合体を含む層（Ｂ）、及び密度が０．９００〜０．９３０ｇ／ｃｍ3で且つＭＦＲが０．３〜５．０ｇ／１０分であるポリエチレン系樹脂を含む層（Ｃ）が、この順で積層一体化されてなり、上記層（Ａ）又は上記層（Ｃ）のうちの少なくとも一方が、各層に含まれる樹脂成分１００重量部に対して、粒子径が５〜１０μｍのシリカ粒子を０．１〜０．５重量部含む農業用フィルム。【選択図】なし【特許請求の範囲】
【請求項１】
密度が０．９００〜０．９３０ｇ／ｃｍ3で且つメルトフローレイト（ＭＦＲ）が０．３〜５．０ｇ／１０分であるポリエチレン系樹脂、又は酢酸ビニル含有量が５．０〜２５重量％で且つメルトフローレイト（ＭＦＲ）が０．５〜４．０ｇ／１０分であるエチレン−酢酸ビニル共重合体を含む層（Ａ）、
酢酸ビニル含有量が５．０〜２５重量％で且つメルトフローレイト（ＭＦＲ）が０．５〜４．０ｇ／１０分であるエチレン−酢酸ビニル共重合体を含む層（Ｂ）、及び
密度が０．９００〜０．９３０ｇ／ｃｍ3で且つメルトフローレイト（ＭＦＲ）が０．３〜５．０ｇ／１０分であるポリエチレン系樹脂を含む層（Ｃ）が、この順で積層一体化されてなり、
上記層（Ａ）又は上記層（Ｃ）のうちの少なくとも一方が、各層に含まれる樹脂成分１００重量部に対して、平均粒子径が５〜１０μｍであるシリカ粒子を０．１〜０．５重量部含むことを特徴とする農業用フィルム。
【請求項２】
層（Ａ）が、密度が０．９００〜０．９３０ｇ／ｃｍ3で且つメルトフローレイト（ＭＦＲ）が０．３〜５．０ｇ／１０分であるポリエチレン系樹脂を含むことを特徴とする請求項１に記載の農業用フィルム。
【請求項３】
層（Ａ）が、樹脂成分１００重量部に対して、平均粒子径が５〜１０μｍであるシリカ粒子を０．１〜０．５重量部含み、且つ層（Ｂ）がシリカ粒子を含まないことを特徴とする請求項１又は２に記載の農業用フィルム。
【請求項４】
層（Ａ）及び上記層（Ｃ）が、各層に含まれる樹脂成分１００重量部に対して、平均粒子径が５〜１０μｍであるシリカ粒子を０．１〜０．５重量部含み、且つ層（Ｂ）がシリカ粒子を含まないことを特徴とする請求項１又は２に記載の農業用フィルム。
【請求項５】
層（Ａ）が、樹脂成分１００重量部に対して、白色顔料５．０〜３０重量部及び黒色顔料０．１〜５．０重量部を含有し、
層（Ｂ）が、樹脂成分１００重量部に対して、白色顔料１．０〜１０重量部及び黒色顔料０．１〜５．０重量部を含有し、且つ
層（Ｃ）が、樹脂成分１００重量部に対して、白色顔料５．０〜３０重量部含有し、且つ黒色顔料を含有しないことを特徴とする請求項１〜４のいずれか１項に記載の農業用フィルム。
【発明の詳細な説明】
【技術分野】
【０００１】
本発明は、農作物の栽培施設（農業用ハウス）に使用される農業用フィルムに関する。詳しくは、金属製のパイプなどにより構成された栽培施設に展張される農業フィルムに関する。
【背景技術】
【０００２】
従来より、農作物を栽培する手段として、農業用ハウスを用いたハウス栽培が盛んに行なわれている。上記ハウス栽培においては、農業用ハウスによって、ハウス内を農作物の生育に適した条件にしたり、風雨から農作物を守ったり、石や埃などの飛来物による農作物の損傷を防いだりすることができる。
【０００３】
上記農業用ハウスは、ハウスの骨組みに農業用フィルムを展張して被覆することにより形成され、ここで用いられる農業用フィルムとしては、従来、ポリ塩化ビニルフィルムが多く用いられてきた。しかしながら、近年では、環境への安全性の配慮からエチレン−酢酸ビニル共重合体を主体とする農業用フィルムが盛んに使用されるようになっている。
【０００４】
このようなエチレン−酢酸ビニル共重合体を主体とする農業用フィルムとしては、例えば、特許文献１に、フィルム外層はエチレン−α−オレフィン共重合体と高密度ポリエチレンとからなる樹脂組成物を主成分とし、フィルム中間層はエチレン−酢酸ビニル共重合体とＭｇ、Ｃａ、Ａｌ、Ｓｉ、Ｌｉの少なくとも１原子を含有する無機微粒子とを含有してなる樹脂組成物を主成分とし、フィルム内層はエチレン−酢酸ビニル共重合体を主成分とする３層構造の農業用フィルムが開示されている。
【０００５】
又、特許文献２には、３層積層フィルムであって、フィルム内外層がエチレン−酢酸ビニル共重合体からなる層であり、フィルム中間層がメタロセン触媒で共重合して得られるエチレン−α−オレフィン共重合体とエチレン−酢酸ビニル共重合体と、Ｍｇ、Ｃａ、Ａｌ、Ｓｉ、Ｌｉの少なくとも１原子を含有する無機微粒子とを含有してなる樹脂組成物を主成分とする層であることを特徴とする農業用フィルムが開示されている。
【０００６】
更に、特許文献３には、第一層はエチレン−α−オレフィン共重合体を主成分とする層であり、第二層はエチレン−酢酸ビニル共重合体１００重量部に対しエチレン−α−オレフィン共重合体を２５〜１００重量部含有してなる樹脂組成物からなる層であり、第三層はエチレン−酢酸ビニル共重合体１００重量部に対しエチレン−α−オレフィン共重合体を０〜５０重量部含有してなる樹脂組成物からなる層であることを特徴とする農業用フィルムが開示されている。
【０００７】
しかしながら、上記特許文献１〜３のようなエチレン−酢酸ビニル共重合体を主成分とする農業用フィルムは、引裂強度及びインパクト強度に劣るため、台風などにより強い風が吹いた際に、農業用フィルムの折り目部分から裂けたり、石や埃などの飛来物によりフィルムが突き破られたりして、長期間に亘って使用することができなかった。
【０００８】
また、農業用フィルムは、製造後や使用後に、巻き取ってロール状としたり、折り畳んで積層体とした状態で輸送又は保管される。特に夏季などの高温環境下で農業用フィルムを上記のような状態で置いておくと、フィルム同士が熱融着して剥離することができなくなる問題もあった。熱融着した農業用フィルム同士を無理に剥離しようとすると、フィルムが伸びて白くなったり、破れてしまう恐れがある。このため、高温環境下であってもフィルム同士の熱融着が生じない耐熱融着性に優れた農業用フィルムが所望されている。
【先行技術文献】
【特許文献】
【０００９】
【特許文献１】特開２０００−３２４９５７号公報
【特許文献２】特開２０００−２３８２０１号公報
【特許文献３】特開２００１−３３４６１２号公報
【発明の概要】
【発明が解決しようとする課題】
【００１０】
したがって、本発明は、機械的強度及び耐熱融着性に優れた農業用フィルムを提供することを目的とする。
【課題を解決するための手段】
【００１１】
本発明の農業用フィルムは、密度が０．９００〜０．９３０ｇ／ｃｍ3で且つメルトフローレイト（ＭＦＲ）が０．３〜５．０ｇ／１０分であるポリエチレン系樹脂、又は酢酸ビニル含有量が５．０〜２５重量％で且つメルトフローレイト（ＭＦＲ）が０．５〜４．０ｇ／１０分であるエチレン−酢酸ビニル共重合体を含む層（Ａ）、
酢酸ビニル含有量が５．０〜２５重量％で且つメルトフローレイト（ＭＦＲ）が０．５〜４．０ｇ／１０分であるエチレン−酢酸ビニル共重合体を含む層（Ｂ）、及び
密度が０．９００〜０．９３０ｇ／ｃｍ3で且つメルトフローレイト（ＭＦＲ）が０．３〜５．０ｇ／１０分であるポリエチレン系樹脂を含む層（Ｃ）が、この順で積層一体化されてなり、
上記層（Ａ）又は上記層（Ｃ）のうちの少なくとも一方が、各層に含まれる樹脂成分１００重量部に対して、平均粒子径が５〜１０μｍであるシリカ粒子を０．１〜０．５重量部含むことを特徴とする。
【発明の効果】
【００１２】
本発明の農業用フィルムは、密度が０．９００〜０．９３０ｇ／ｃｍ3で且つメルトフローレイト（ＭＦＲ）が０．３〜５．０ｇ／１０分であるポリエチレン系樹脂、または酢酸ビニル含有量が５．０〜２５重量％で且つメルトフローレイト（ＭＦＲ）が０．５〜４．０ｇ／１０分であるエチレン−酢酸ビニル共重合体を含む層（Ａ）、酢酸ビニル含有量が５．０〜２５重量％で且つメルトフローレイト（ＭＦＲ）が０．５〜４．０ｇ／１０分であるエチレン−酢酸ビニル共重合体を含む層（Ｂ）、及び密度が０．９００〜０．９３０ｇ／ｃｍ3で且つメルトフローレイト（ＭＦＲ）が０．３〜５．０ｇ／１０分であるポリエチレン系樹脂を含む層（Ｃ）が、この順で積層一体化されてなることから、引裂強度やインパクト強度などの機械的強度に優れている。従って、本発明の農業用フィルムは、強風などによりフィルムの折り目部分が裂けたり、石や埃などの飛来物によりフィルムが突き破られたりすることがほとんどないので、長期間に亘って好適に使用することができる。
【００１３】
また、本発明の農業用フィルムでは、最外層に配置されている層（Ａ）又は層（Ｃ）のうちの少なくとも一方が特定の大きさのシリカ粒子を特定量で含むことにより、層の表面に適度な凹凸が形成され、フィルム表面の温度が４０℃以上となるような高温環境下での長期間に亘る保管後であってもフィルム同士が強固に密着したり、熱融着するのを高く抑制することができる。したがって、上記農業用フィルムは、これをロール状に巻き取ったり、折り畳んだりするなどして保管した後であっても熱融着せず容易に剥がすことができ、農業用ハウスやトンネルなどに農業用フィルムを展張する作業を容易に行うことができる。また、層（Ａ）又は層（Ｃ）のうちの少なくとも一方が特定の大きさのシリカ粒子を特定量で含むことにより、得られる農業用フィルムの機械的強度を向上させることも可能となる。
【００１４】
また、各層に白色顔料が含有されていると共に、層（Ａ）及び層（Ｂ）に黒色顔料が含有されているのが好ましい。このような場合、層（Ｃ）が白色となり、層（Ａ）及び層（Ｂ）が灰色となる農業用フィルムが得られ、当該フィルムでは層（Ｃ）により日光の一部が反射されると共に、層（Ｂ）を透過した日光は層（Ａ）及び層（Ｂ）により吸収されるので、優れた遮光性を有している。また、当該フィルムでは、各層に白色顔料を含有させることにより、熱線である赤外線や遠赤外線を反射することもでき、遮熱性にも優れている。
【００１５】
さらに、本発明の農業用フィルムは、アルミニウムを含有せず、柔軟性に優れているため、コンパクトに収納することができる。
【発明を実施するための形態】
【００１６】
［層（Ａ）］
上記層（Ａ）には、主成分として、ポリエチレン系樹脂又はエチレン−酢酸ビニル共重合体が含有されている。
【００１７】
上記ポリエチレン系樹脂としては、特に限定されず、例えば、低密度ポリエチレン、中密度ポリエチレン、エチレン−α−オレフィン共重合体などが挙げられ、単独で用いられても、二種以上が併用されてもよい。これらのポリエチレン系樹脂の中でもエチレン−α−オレフィン共重合体が好ましく、直鎖状低密度ポリエチレンがより好ましい。
【００１８】
上記直鎖状低密度ポリエチレンは、Ziegler触媒や、メタロセン触媒などのシングルサイト系触媒を用いて、エチレンとα−オレフィンとを共重合して得られ、α−オレフィンの種類や量を調整することによって密度範囲を制御することができる。
【００１９】
なお、上記α−オレフィンとしては、プロピレン、１−ブテン、１−ペンテン、１−ヘキセン、４−メチル−１−ペンテン、１−ヘプテン、１−オクテンなどが挙げられ、単独で用いられても、二種以上が併用されてもよい。
【００２０】
また、上記ポリエチレン系樹脂として、エチレン−α−オレフィン共重合体と低密度ポリエチレンとを併用するのが特に好ましい。これらを組み合わせて用いることにより農業用フィルムの耐熱融着性を向上させることができる。
【００２１】
そして、上記ポリエチレン系樹脂の密度は、低いと、農業用フィルムを畳んで保管する際にブロッキングや熱融着が発生する一方、高いと、農業用フィルムのインパクト強度が低下し、飛来物に起因するフィルムの破れが生じやすくなるので、０．９００〜０．９３０ｇ／ｃｍ3に限定され、０．９０５〜０．９２５ｇ／ｃｍ3が好ましく、０．９１０〜０．９２０ｇ／ｃｍ3がより好ましい。
【００２２】
なお、本発明におけるポリエチレン系樹脂の密度は、ＪＩＳ  Ｋ７１１２「プラスチック−非発泡プラスチックの密度及び比重の測定方法」に準拠して測定された値をいう。
【００２３】
又、上記ポリエチレン系樹脂のメルトフローレイト（ＭＦＲ）は、小さいと、層（Ａ）ひいては農業用フィルムの製膜性が悪化する一方、大きいと、層（Ａ）ひいては農業用フィルムの引張強度や機械的強度が低下するので、０．３〜５．０ｇ／１０分に限定され、０．５〜４．５ｇ／１０分が好ましく、０．８〜４．０ｇ／１０分がより好ましい。
【００２４】
なお、上記層（Ａ）に複数種類のポリエチレン系樹脂が含有されている場合、ポリエチレン系樹脂の密度及びメルトフローレイト（ＭＦＲ）とはそれぞれ、ポリエチレン系樹脂の混合物の見かけ上の密度及びメルトフローレイト（ＭＦＲ）をいう。
【００２５】
又、上記エチレン−酢酸ビニル共重合体における酢酸ビニル成分の含有量は、少ないと、層（Ａ）ひいては農業用フィルムのインパクト強度や柔軟性が不十分になって、農業用フィルムをコンパクトに収納することができないという問題が生じる一方、多いと、層（Ａ）ひいては農業用フィルムの製膜性が悪化したり、機械的強度が低下したりするので、５．０〜２５重量％に限定され、５．０〜２０重量％が好ましい。
【００２６】
又、上記エチレン−酢酸ビニル共重合体のメルトフローレイト（ＭＦＲ）は、小さいと、層（Ａ）ひいては農業用フィルムの製膜性が低下する一方、大きいと、層（Ａ）ひいては農業用フィルムの機械的強度が低下するので、０．５〜４．０ｇ／１０分に限定され、０．８〜２．０ｇ／１０分が好ましい。
【００２７】
なお、上記層（Ａ）に複数種類のエチレン−酢酸ビニル共重合体が含有されている場合、エチレン−酢酸ビニル共重合体の酢酸ビニル成分の含有量及びメルトフローレイト（ＭＦＲ）とはそれぞれ、エチレン−酢酸ビニル共重合体の混合物の見かけ上の酢酸ビニル成分の含有量及びメルトフローレイト（ＭＦＲ）をいう。
【００２８】
ここで、本発明におけるポリエチレン系樹脂及びエチレン−酢酸ビニル共重合体のメルトフローレイト（ＭＦＲ）は、ＪＩＳ  Ｋ７２１０「プラスチック−熱可塑性プラスチックのメルトマスフローレイト及びメルトボリュームフローレイトの試験方法」に準拠して、温度１９０℃、荷重２１．１８Ｎの条件で測定された値をいう。
【００２９】
上記層（Ａ）には、ポリエチレン系樹脂又はエチレン−酢酸ビニル共重合体の何れか一方或いは双方が主成分として含有されているが、ポリエチレン系樹脂のみが含有されているのが好ましい。ポリエチレン系樹脂は、より優れた耐熱融着性を農業用フィルムに付与できる。
【００３０】
上記層（Ａ）におけるポリエチレン系樹脂及びエチレン−酢酸ビニル共重合体の総含有量は、上記層（Ａ）を構成する全成分に対して、６０重量％以上が好ましく、８０重量％以上がより好ましい。
【００３１】
［層（Ｂ）］
本発明の農業用フィルムの層（Ｂ）には、主成分として、エチレン−酢酸ビニル共重合体が含有されている。層（Ｂ）にエチレン−酢酸ビニル共重合体を用いることにより、農業用フィルムの柔軟性を確保することができ、このような農業用フィルムは容易に折り畳んで収納することができる。
【００３２】
上記エチレン−酢酸ビニル共重合体における酢酸ビニル成分の含有量は、少ないと、層（Ｂ）ひいては農業用フィルムの柔軟性が不十分になる問題が生じる一方、多いと、層（Ｂ）ひいては農業用フィルムの製膜性が悪化したり、機械的強度が低下したりするので、５．０〜２５重量％に限定され、１０〜２０重量％が好ましい。
【００３３】
又、上記エチレン−酢酸ビニル共重合体のメルトフローレイト（ＭＦＲ）は、小さいと、層（Ｂ）ひいては農業用フィルムの製膜性が低下する一方、大きいと、層（Ｂ）ひいては農業用フィルムの機械的強度が低下するので、０．５〜４．０ｇ／１０分に限定され、０．８〜２．０ｇ／１０分が好ましい。
【００３４】
なお、層（Ｂ）に複数種類のエチレン−酢酸ビニル共重合体が含有されている場合、エチレン−酢酸ビニル共重合体の酢酸ビニル成分の含有量及びメルトフローレイト（ＭＦＲ）とはそれぞれ、エチレン−酢酸ビニル共重合体の混合物の見かけ上の酢酸ビニル成分の含有量及びメルトフローレイト（ＭＦＲ）をいう。
【００３５】
上記層（Ｂ）は、エチレン−酢酸ビニル共重合体を主成分として含むが、上記層（Ｂ）におけるエチレン−酢酸ビニル共重合体の含有量は、上記層（Ｂ）を構成する全成分に対して、好ましくは６０重量％以上、より好ましくは８０重量％以上とするのが好ましい。
【００３６】
［層（Ｃ）］
本発明の農業用フィルムの層（Ｃ）には、主成分として、ポリエチレン系樹脂が含有されている。このポリエチレン系樹脂としては、上記層（Ａ）に用いられるポリエチレン系樹脂と同じものが用いられる。
【００３７】
また、上記ポリエチレン系樹脂として、エチレン−α−オレフィン共重合体と低密度ポリエチレンとを併用するのが特に好ましい。これらを組み合わせて用いることにより農業用フィルムの耐熱融着性を向上させることができる。
【００３８】
上記ポリエチレン系樹脂の密度は、低いと、農業用フィルムを畳んで保管する際にブロッキングや熱融着が発生する一方、高いと、農業用フィルムは腰が強くなって、コンパクトに収納することができなくなるので、０．９００〜０．９３０ｇ／ｃｍ3に限定され、０．９０５〜０．９２５ｇ／ｃｍ3が好ましく、０．９１０〜０．９２０ｇ／ｃｍ3がより好ましい。
【００３９】
又、上記ポリエチレン系樹脂のメルトフローレイト（ＭＦＲ）は、小さいと、層（Ｃ）ひいては農業用フィルムの製膜性が悪化する一方、大きいと、層（Ｃ）ひいては農業用フィルムの機械的強度が低下するので、０．３〜５．０ｇ／１０分に限定され、０．５〜４．５ｇ／１０分が好ましく、０．８〜４．０ｇ／１０分がより好ましい。
【００４０】
なお、上記層（Ｃ）に複数種類のポリエチレン系樹脂が含有されている場合、ポリエチレン系樹脂の密度及びメルトフローレイト（ＭＦＲ）とはそれぞれ、ポリエチレン系樹脂の混合物の見かけ上の密度及びメルトフローレイト（ＭＦＲ）をいう。
【００４１】
上記層（Ｃ）は、ポリエチレン系樹脂を主成分として含むが、上記層（Ｃ）におけるポリエチレン系樹脂の含有量は、上記層（Ｃ）を構成する全成分に対して、好ましくは６０重量％以上、より好ましくは８０重量％以上とするのが好ましい。
【００４２】
なお、本発明の農業用フィルムを共押出によって製膜する場合、農業用フィルムの製膜性の面から、層（Ａ）中のポリエチレン系樹脂又はエチレン−酢酸ビニル共重合体、層（Ｂ）中のエチレン−酢酸ビニル共重合体、及び、層（Ｃ）中のポリエチレン系樹脂は、互いにメルトフローレイト（ＭＦＲ）の値が近いものを用いるのが好ましく、具体的には、上記層（Ａ）中のポリエチレン系樹脂又はエチレン−酢酸ビニル共重合体、層（Ｂ）中のエチレン−酢酸ビニル共重合体及び層（Ｃ）中のポリエチレン系樹脂のうち、メルトフローレイト（ＭＦＲ）が最も大きいものと最も小さいものとのメルトフローレイト（ＭＦＲ）の差が２．０ｇ／１０分以下であるのが好ましい。
【００４３】
［シリカ粒子］
本発明の農業用フィルムでは、層（Ａ）又は層（Ｃ）のうちの少なくとも一方が、各層に含まれる樹脂成分１００重量部に対して、平均粒子径が５〜１０μｍであるシリカ粒子を０．１〜０．５重量部含んでいる。
【００４４】
本発明の農業用フィルムでは、最外層に配置されている層（Ａ）又は層（Ｃ）のうちの少なくとも一方が特定の大きさのシリカ粒子を特定量で含むことにより、層の表面に適度な凹凸が形成されている。農業用フィルムをロール状に巻き取ったり、折り畳んで積層体とした場合には、フィルム同士の重なり部分では、一方のフィルムの層（Ａ）と他方のフィルムの層（Ｃ）とが重なりあった状態となる。したがって、層（Ａ）又は層（Ｃ）のうちの少なくとも一方に表面に適度な凹凸が形成されていることにより、層（Ａ）と層（Ｃ）との接触面積を小さくして、フィルム同士が熱融着するのを高く抑制することができる。また、層（Ａ）又は層（Ｃ）のうちの少なくとも一方が特定の大きさのシリカ粒子を特定量で含むことにより、得られる農業用フィルムの機械的強度を向上させることも可能となる。
【００４５】
シリカ粒子としては、天然シリカ粒子又は合成シリカ粒子が挙げられる。天然シリカ粒子としては、石英を主成分とするケイ砂、シラスパーライトなどが挙げられる。また、合成シリカ粒子としては、ケイ酸ナトリウムと酸との反応により得られたもの、アルコキシシランの加水分解により得られたもの、カルシウムシリケートと酸との反応により得られたものなどが挙げられる。これらのシリカ粒子は、一種のみが用いられてもよく、二種以上を併用してもよい。
【００４６】
シリカ粒子の平均粒子径は、５〜１０μｍであるが、５〜８μｍが好ましい。平均粒子径が５μｍ未満であるシリカ粒子では、凝集を生じやすく、層（Ａ）及び層（Ｃ）において高分散されないために、フィルム同士の密着や熱融着を十分に抑制できない恐れがある。また、平均粒子径が１０μｍを超えるシリカ粒子では、農業用フィルムの機械的強度、透明性やヘイズ値を低下させる恐れがある。
【００４７】
シリカ粒子の平均粒子径の測定は、例えば、本発明の農業用フィルムの断面を、透過型電子顕微鏡（ＳＥＭ）により、数万倍〜数十万倍の倍率で撮影し得られたＳＥＭ写真より、１００個以上のシリカ粒子（一次粒子）の投影面積円相当径を測定して、得られた値を相加平均することにより行われる。なお、シリカ粒子の投影面積円相当径とは、シリカ粒子の投影面積と同面積を有する真円の直径を意味する。この投影面積円相当径は、特に制限されないが、例えば上記で得られるＳＥＭ写真像を、画像処理ソフトウェア（例えば、ニレコ社製  ルーゼックス（登録商標）ＡＰ）を用いて画像解析することにより求められる。
【００４８】
シリカ粒子は、層（Ａ）又は層（Ｃ）のうちの少なくとも一方の層に含有されているが、少なくとも層（Ａ）に含有されているのが好ましく、層（Ａ）及び層（Ｃ）の双方の層に含有されているのがより好ましい。このようにシリカ粒子を用いることにより、農業用フィルムにより優れた熱融着性を付与することができる。この時、層（Ｂ）には、シリカ粒子が含有されていないのが好ましい。層（Ｂ）がシリカ粒子を含まないことにより、農業用フィルムの柔軟性を向上させることができる。
【００４９】
層（Ａ）及び層（Ｃ）の各層におけるシリカ粒子の含有量は、各層に含まれる樹脂成分１００重量部に対して、０．１〜０．５重量部が好ましく、０．３〜０．５重量部がより好ましい。０．１重量部未満のシリカ粒子を含む層では、フィルム同士の密着や熱融着を十分に抑制できない恐れがある。また、０．５重量部を超えるシリカ粒子を含む層では、農業用フィルムの機械的強度、透明性やヘイズ値を低下させる恐れがある。
【００５０】
なお、本発明において、各層における樹脂成分とは、各層に含まれる全ての樹脂を意味する。したがって、上記樹脂成分には、主成分として用いられる樹脂の他、マスターバッチ等を用いることにより主成分とは異なる他の樹脂を含む場合には当該他の樹脂も含む。
【００５１】
［顔料］
本発明の農業用フィルムは、層（Ａ）が、樹脂成分１００重量部に対して、白色顔料５．０〜３０重量部及び黒色顔料０．１〜５．０重量部を含有し、層（Ｂ）が、樹脂成分１００重量部に対して、白色顔料１．０〜１０重量部及び黒色顔料０．１〜５．０重量部を含有し、且つ層（Ｃ）が、樹脂成分１００重量部に対して、白色顔料５．０〜５０重量部含有し、且つ黒色顔料を含有しない構成を有しているのが好ましい。このような構成を採用することにより、農業用フィルムに遮光性を付与することが可能となる。
【００５２】
近年、植物の栽培方法として植物の習性を利用した栽培方法が提案されている。このような栽培方法の一つとして、植物の光周性を利用した栽培方法が挙げられ、これは太陽からの採光を適宜調整することにより、陽の当たる時間（明期）と陽の当たらない時間（暗期）とを調整して、花芽の生育や開花を早めたり逆に遅らせたりする方法である。
【００５３】
上記植物の光周性を利用した栽培方法は、例えば、暗期を長くすることによって花芽がつきやすくなるキクの栽培などに用いられている。暗期を長くする方法としては、昼間に遮光性の高いフィルムで農業用ハウス内を覆う方法が採られている。このような遮光性の農業用フィルムは、植物に太陽光を当てる際には巻き上げて収納されることが多い。巻き上げられた農業用フィルムには熱がこもりやすく、フィルム同士が熱融着し易くなる。
【００５４】
本発明の農業用フィルムは、顔料を含むことにより優れた遮光性を有すると共に、熱融着の発生を高く防止することができることから、遮光性農業用フィルムとして特に好適に用いられる。また、遮光性を付与するために、アルミニウムを用いずに白色顔料及び黒色顔料を用いていることから、柔軟性に優れ、コンパクトに収納することも可能となる。
【００５５】
層（Ａ）には、農業用フィルムの遮光性及び遮熱性を高める目的で、白色顔料が含有されている。上記白色顔料としては、白色を呈する顔料であれば特に限定されず、例えば、ルチル型酸化チタン、アナターゼ型酸化チタンなどの酸化チタン、酸化亜鉛（亜鉛華）、硫化亜鉛、鉛白、モリブデンホワイト、リトポンなどが挙げられ、これらの中でも遮光性に優れた酸化チタンが好ましく、特に遮光性に優れたルチル型酸化チタンがより好ましい。なお、上記白色顔料は、単独で用いられても、二種以上が併用されてもよい。なお、本発明において、白色とは、いわゆるマンセル表色系でいう明度が８〜１０である色を意味する。
【００５６】
又、上記白色顔料の平均粒子径は、小さいと、白色顔料が凝集しやすくなって、上記層（Ａ）中に白色顔料を均一に分散させることが困難になったり、農業用フィルムの取扱性が悪化することがある一方、大きいと、層（Ａ）ひいては農業用フィルムの機械的強度が低下することがあるので、１００〜３００ｎｍが好ましく、１５０〜２５０ｎｍがより好ましい。
【００５７】
なお、本発明における白色顔料の平均粒子径は、レーザー回折法により測定された値をいう。
【００５８】
上記層（Ａ）中における白色顔料の含有量は、樹脂成分１００重量部に対して５．０〜３０重量部が好ましく、１０〜２５重量部がより好ましい。これは、上記層（Ａ）における白色顔料の含有量が、少ないと、層（Ａ）における黒色顔料の割合が高くなって層（Ａ）が黒っぽくなり、ひいては層（Ｃ）の色目が黒くなって、農業用フィルムの遮熱性が低下する一方、多いと、層（Ａ）ひいては農業用フィルムの製膜性及び機械的強度が低下するからである。
【００５９】
又、上記層（Ａ）には、農業用フィルムの遮光性を高める目的で、黒色顔料が含有されている。上記黒色顔料としては、黒色を呈する顔料であれば特に限定されず、例えば、塗料用、ペースト用、プラスチックへの充填用などの用途に使用されているカーボンブラック、アニリンブラックなどが挙げられ、安全性及び経済性からカーボンブラックが好ましい。なお、上記黒色顔料は、単独で用いられても、二種以上が併用されてもよい。なお、本発明において、黒色とは、いわゆるマンセル表色系でいう明度が０〜２である色を意味する。
【００６０】
又、上記層（Ａ）中における黒色顔料の含有量は、樹脂成分１００重量部に対して０．１〜５．０重量部が好ましく、０．１〜３．０重量部がより好ましい。これは、上記層（Ａ）における黒色顔料の含有量が、少ないと、農業用フィルムの遮光性が低下する一方、多いと、層（Ａ）が黒っぽくなり、ひいては層（Ｃ）の色目が黒くなって、農業用フィルムの遮熱性が低下するからである。
【００６１】
上記層（Ｂ）には、農業用フィルムの遮光性及び遮熱性を向上させることを目的として、白色顔料が含有されているのが好ましい。上記白色顔料としては、上記層（Ａ）に含有されている白色顔料と同様のものが挙げられ、中でも遮光性に優れた酸化チタンが好ましく、特に遮光性に優れたルチル型酸化チタンがより好ましい。なお、上記白色顔料は、単独で用いられても、二種以上が併用されていてもよい。
【００６２】
又、上記白色顔料の平均粒子径は、小さいと、白色顔料が凝集しやすくなって、層（Ｂ）中に白色顔料を均一に分散させることが困難になったり、農業用フィルムの取扱性が悪化することがある一方、大きいと、層（Ｂ）ひいては農業用フィルムの機械的強度が低下することがあるので、１００〜３００ｎｍが好ましく、１５０〜２５０ｎｍがより好ましい。
【００６３】
更に、層（Ｂ）における白色顔料の含有量は、樹脂成分１００重量部に対して１．０〜１０重量部が好ましく、３．０〜８．０重量部がより好ましく、４．０〜６．０重量部が特に好ましい。これは、層（Ｂ）における白色顔料の含有量が、少ないと、層（Ｂ）における黒色顔料の割合が高くなって層（Ｂ）が黒っぽくなり、ひいては層（Ｃ）の色目が黒くなって、農業用フィルムの遮熱性が低下する一方、多いと、層（Ｂ）ひいては農業用フィルムの製膜性及び機械的強度が低下するからである。
【００６４】
そして、層（Ｂ）には、農業用フィルムの遮光性を高めることを目的として、黒色顔料が含有されているのが好ましい。上記黒色顔料としては、上記層（Ａ）に含有されている黒色顔料と同様のものが挙げられ、安全性及び経済性からカーボンブラックが好ましい。なお、上記黒色顔料は、単独で用いられても、二種以上が併用されていてもよい。
【００６５】
そして、層（Ｂ）における黒色顔料の含有量は、上樹脂成分１００重量部に対して、０．１〜５．０重量部が好ましく、０．５〜３．０重量部がより好ましく、１．０〜２．０重量部が特に好ましい。これは、層（Ｂ）における黒色顔料の含有量が、少ないと、農業用フィルムの遮光性が低下する一方、多いと、層（Ｂ）が黒っぽくなり、ひいては層（Ｃ）の色目が黒くなって、農業用フィルムの遮熱性が低下するからである。
【００６６】
層（Ｃ）には、農業用フィルムの遮光性及び遮熱性を向上させる目的で、白色顔料が含有されているのが好ましい。上記白色顔料としては、上記層（Ａ）に含有されている白色顔料と同様のものが挙げられ、中でも遮光性に優れた酸化チタンが好ましく、特に遮光性に優れたルチル型酸化チタンがより好ましい。なお、上記白色顔料は、単独で用いられても、二種以上が併用されてもよい。
【００６７】
又、上記白色顔料の平均粒子径は、小さいと、白色顔料が凝集しやすくなって、層（Ｃ）中に白色顔料を均一に分散させることが困難になったり、農業用フィルムの取扱性が悪化することがある一方、大きいと、層（Ｃ）ひいては農業用フィルムの機械的強度が低下することがあるので、１００〜３００ｎｍが好ましく、１５０〜２５０ｎｍがより好ましい。
【００６８】
そして、層（Ｃ）における白色顔料の含有量は、樹脂成分１００重量部に対して、５．０〜３０重量部が好ましく、１０〜２５重量部がより好ましく、１５〜２０重量部が特に好ましい。これは、層（Ｃ）における白色顔料の含有量が、少ないと、層（Ｃ）の白色性が不十分になって、農業用フィルムの遮熱性が低下する一方、多いと、層（Ｃ）ひいては農業用フィルムの製膜性及び機械的強度が低下するからである。
【００６９】
又、層（Ｃ）には、黒色顔料が含有されていないのが好ましい。これは、農業用フィルムに黒色顔料が含有されていると、層（Ｃ）の白色性が損なわれ、層（Ｃ）が赤外線、遠赤外線を十分に反射できなくなり、農業用フィルムの遮熱性が低下するからである。
【００７０】
本発明の農業用フィルムが、遮光性農業用フィルムとして農業用ハウス内において植物の光周性を利用した栽培方法に使用される場合、当該フィルムは農業用ハウス内において栽培されている植物に日光が照射されないようにするために用いられる。この時、本発明の遮光性農業用フィルムは、層（Ａ）を内側（植物側）にして農業用ハウス内に配設される。
【００７１】
このようにして農業用ハウス内に照射される日光を農業用フィルムによって遮蔽し或いは調整し、植物の光周性を利用すると共に農業用ハウス内の温度を調整することによって、例えば、花芽の形成や開花時期を調整することができる。
【００７２】
一方、農業用ハウス内において栽培されている植物に日光を照射させる場合には、農業用フィルムを除去すればよく、植物に対する日光の照射及び遮蔽を農業用フィルムの配設、除去によって容易に調整することができる。
【００７３】
［非イオン系界面活性剤］
本発明の農業用フィルムには、その防曇性を向上させる目的で非イオン系界面活性剤が含有されているのが好ましい。上記非イオン系界面活性剤としては、防曇性を付与できるものであれば特に限定されないが、多価アルコール脂肪酸エステルや、多価アルコール脂肪酸エステルにエチレンオキサイドやプロピレンオキサイドなどのアルキレンオキサイドを付加してなるアルキレンオキサイド付加多価アルコール脂肪酸エステルが好適に用いられる。
【００７４】
そして、上記多価アルコール脂肪酸エステルとしては、特に限定されず、グリセリンステアリン酸エステル、ジグリセリンステアリン酸エステル、ポリグリセリンステアリン酸エステル、ソルビトールステアリン酸エステルなどの多価アルコール飽和脂肪酸エステル；グリセリンオレイン酸エステル、ジグリセリンオレイン酸エステルなどの多価アルコール不飽和脂肪酸エステルなどが挙げられ、多価アルコール飽和脂肪酸エステルが好ましい。
【００７５】
又、上記アルキレンオキサイド付加多価アルコール脂肪酸エステルとしては、上述の多価アルコール脂肪酸エステルに、エチレンオキサイドやプロピレンオキサイドを付加させたものが挙げられる。
【００７６】
そして、上記アルキレンオキサイド付加多価アルコール脂肪酸エステルにおけるアルキレンオキサイドの付加モル数は、０．１〜１０モルが好ましい。これは、アルキレンオキサイドの付加モル数が少ないと、農業用フィルムの防曇性が低下することがある一方、多いと、アルキレンオキサイド付加多価アルコール脂肪酸エステルの水に対する溶解性が高くなり、アルキレンオキサイド付加多価アルコール脂肪酸エステルが結露水に溶解して流れ出し、農業用フィルムの防曇性が低下することがあるからである。
【００７７】
そして、上記非イオン系界面活性剤は、上記農業用フィルムを構成する層（Ａ）、層（Ｂ）又は層（Ｃ）のうちの少なくとも一層に、好ましくは全ての層に含まれる。各層における上記非イオン系界面活性剤の含有量は、各層を構成している樹脂成分１００重量部に対して、好ましくは０．１〜１０重量部含有され、より好ましくは１．０〜５．０重量部含有される。
【００７８】
これは、各層において、上記非イオン系界面活性剤の含有量が少なすぎると、農業用フィルムの防曇性が不十分となり、農業用フィルムの表面に付着した結露水が農業用ハウス内で栽培している作物の上に直接落下する、所謂、ボタ落ち現象によって作物に病害が発生しやすくなるからである。
【００７９】
一方、各層において、上記非イオン系界面活性剤の含有量が多すぎる場合にあっては、農業用フィルムの表面に非イオン系界面活性剤がブリードアウトし過ぎて農業用フィルムがべたつき、農業用フィルムの取扱性が低下する。
【００８０】
又、上記のようにして農業用フィルム中に含有されている非イオン系界面活性剤は、ブリードアウトして農業用フィルムの表面に滲出するため、農業用フィルムは優れた防曇性を発揮する。
【００８１】
［添加剤］
なお、上記農業用フィルムは、必要に応じて物性を損なわない範囲においてヒンダードアミン系光安定剤、熱安定剤、紫外線吸収剤、滑剤などを含んでいてもよい。
【００８２】
上記ヒンダードアミン系光安定剤としては、従来公知の任意のものが使用され、単独あるいは二種以上を混合して使用することができる。具体的には、コハク酸ジメチル−１−（２−ヒドロキシエチル）−４−ヒドロキシ−２，２，６，６−テトラメチルピペリジン重縮合物、テトラキス（２，２，６，６−テトラメチル−４−ピペリジル）−１，２，３，４−ブタンテトラカルボキシレート、ポリ｛［６−［（１，１，３，３−テトラメチルブチル）アミノ］−１，３，５−トリアジン−２，４−ジイル］［（２，２，６，６−テトラメチル−４−ピペリジル）イミノ］ヘキサメチレン［（２，２，６，６−テトラメチル−４−ピペリジル）イミノ］｝などが挙げられる。
【００８３】
そして、上記熱安定剤としては、従来公知の任意のものが使用され、具体的には、カルボン酸の金属塩、フェノール系抗酸化剤、有機亜燐酸エステルなどのキレーターなどが挙げられ、単独で用いられても、二種以上が併用されてもよい。
【００８４】
そして、上記紫外線吸収剤としては、従来公知の任意のものが使用され、例えば、ベンゾフェノン系、ベンゾトリアゾール系、サリチル酸エステル系、シアノアクリレート系などを単独あるいは二種以上を混合して使用することができる。具体的には、２，４−ジヒドロキシベンゾフェノン、２−ヒドロキシ−４−オクトキシベンゾフェノン、２−ヒドロキシ−４−ドデシルオキシベンゾフェノン、２，２’−ジヒドロキシ−４−メトキシベンゾフェノン、２，２’−ヒドロキシ−４，４’−ジメトキシベンゾフェノン、２−ヒドロキシ−４−メトキシ−５−スルホベンゾフェノンなどのベンゾフェノン系紫外線吸収剤、２−（２’−ヒドロキシ−５’−ｔｅｒｔ−ブチルフェニル）ベンゾトリアゾール、２−（２’−ヒドロキシ−５’−メチルフェニル）ベンゾトリアゾール、２−（２’−ヒドロキシ−３’−ｔｅｒｔ−ブチル−５−メチルフェニル）−５−クロロベンゾトリアゾール、２−（２’−ヒドロキシ−３’，５’−ジ−ｔｅｒｔ−ブチルフェニル）−５−クロロベンゾトリアゾール、２−（２’−ヒドロキシ−３’，５’−ジ−ｔｅｒｔ−アミルフェニル）−５−クロロベンゾトリアゾールなどのベンゾトリアゾール系紫外線吸収剤が挙げられる。
【００８５】
又、上記滑剤としては、従来公知の任意のものが使用され、ステアリン酸アマイドなどの飽和脂肪酸アマイド、エルカ酸アマイド、オレイン酸アマイドなどの不飽和脂肪酸アマイド、エチレンビスステアリン酸アマイドなどのビスアマイドなどが挙げられ、単独で用いられても、二種以上が併用されてもよい。
【００８６】
上記農業用フィルムの厚みは、薄いと、農業用フィルムの機械的強度が低下することがある一方、厚いと、農業用フィルムの裁断、接合、展張作業などが困難になり、取扱性が低下するので、５０〜１５０μｍが好ましく、８０〜１２０μｍがより好ましい。
【００８７】
上記農業用フィルムにおいて、層（Ａ）の厚さは、上記農業用フィルム全体の厚さに対して、５〜３０％が好ましく、１０〜２０％がより好ましい。また、層（Ｂ）の厚さは、上記農業用フィルム全体の厚さに対して、４０〜９０％が好ましく、６０〜８０％がより好ましい。さらに、層（Ｃ）の厚さは、上記農業用フィルム全体の厚さに対して、５〜３０％が好ましく、１０〜２０％がより好ましい。
【００８８】
次に、上記農業用フィルムの製膜方法について説明する。上記農業用フィルムの製造方法としては、特に限定されず、例えば、多層インフレーション法、多層Ｔダイ法、多層ラミネート法、カレンダー法などの従来公知の方法が挙げられる。
【００８９】
上記製膜方法の中でも、各層を構成する樹脂成分、シリカ粒子及び必要に応じて顔料などを含む樹脂組成物をそれぞれ別々の押出機内で溶融混練させた後、それぞれの押出機から溶融状態の樹脂組成物を円形の多層ダイスに供給し、円形の多層ダイスから溶融状態の樹脂組成物を共押出して円筒状のフィルムを製膜すると共に、この円形の多層ダイスの中心部から圧縮空気を供給し、共押出製膜された円筒状のフィルムを周方向に延伸することによって農業用フィルムを製膜する多層インフレーション法が好ましい。
【実施例】
【００９０】
以下に、本発明を実施例を用いてより具体的に説明するが、本発明はこれに限定されない。
【００９１】
（実施例１）
１．樹脂組成物（ａ）の調製
表１に示した所定量の、直鎖状低密度ポリエチレン（ａ）（密度：０．９２０ｇ／ｃｍ3、メルトフローレイト：１．２ｇ／１０分）、低密度ポリエチレン（ａ）（密度：０．９２０ｇ／ｃｍ3、メルトフローレイト：１．２ｇ／１０分）、合成シリカ粒子マスターバッチ（１）（大日精化社製  商品名「ＰＥ１３００」、合成シリカ粒子の含有量：２０重量％、合成シリカ粒子の平均粒子径：８μｍ、低密度ポリエチレン含有量：８０重量％、低密度ポリエチレン密度：０．９１９ｇ／ｃｍ3、低密度ポリエチレンのメルトフローレイト：５．０ｇ／１０分）、非イオン系界面活性剤マスターバッチ（非イオン系界面活性剤の含有量：２０重量％、非イオン系界面活性剤の主成分：ジグリセリンステアリン酸エステル、低密度ポリエチレンの含有量：８０重量％、低密度ポリエチレンの密度：０．９２０ｇ／ｃｍ3、低密度ポリエチレンのメルトフローレイト：４．０ｇ／１０分）、白色顔料マスターバッチ（東京インキ社製  商品名「ＰＥＸ６８００」、ルチル型酸化チタンの含有量：６０重量％、ルチル型酸化チタンの平均粒子径：２３０ｎｍ、低密度ポリエチレン含有量：４０重量％、低密度ポリエチレンの密度：０．９１９ｇ／ｃｍ3、低密度ポリエチレンのメルトフローレイト：２．０ｇ／１０分）及び黒色顔料マスターバッチ（東京インキ社製  商品名「ＰＥＸ９９８０２０」、カーボンブラック含有量：４０重量％、低密度ポリエチレン含有量：６０重量％、低密度ポリエチレンの密度：０．９１９ｇ／ｃｍ3、低密度ポリエチレンのメルトフローレイト：２．０ｇ／１０分）からなる樹脂組成物（ａ）を調製した。
【００９２】
２．樹脂組成物（ｂ）の調製
表１に示した所定量の、エチレン−酢酸ビニル共重合体（ｂ）（酢酸ビニル成分含有量：１０重量％、密度：０．９３０ｇ／ｃｍ3、メルトフローレイト：１．０ｇ／１０分）、非イオン系界面活性剤マスターバッチ（理研ビタミン社製  商品名「Ｓ７１−Ｄ」、非イオン系界面活性剤の含有量：２０重量％、非イオン系界面活性剤の主成分：ジグリセリンステアリン酸エステル、低密度ポリエチレンの含有量：８０重量％、低密度ポリエチレンの密度：０．９２０ｇ／ｃｍ3、低密度ポリエチレンのメルトフローレイト：４．０ｇ／１０分）、白色顔料マスターバッチ（東京インキ社製  商品名「ＰＥＸ６８００」、ルチル型酸化チタン含有量：６０重量％、ルチル型酸化チタンの平均粒子径：２３０ｎｍ、低密度ポリエチレン含有量：４０重量％、低密度ポリエチレンの密度：０．９１９ｇ／ｃｍ3、低密度ポリエチレンのメルトフローレイト：２．０ｇ／１０分）、及び黒色顔料マスターバッチ（東京インキ社製  商品名「ＰＥＸ９９８０２０」、カーボンブラックの含有量：４０重量％、低密度ポリエチレンの含有量：６０重量％、低密度ポリエチレンの密度：０．９１９ｇ／ｃｍ3、低密度ポリエチレンのメルトフローレイト：２．０ｇ／１０分）からなる樹脂組成物（ｂ）を調製した。
【００９３】
３．樹脂組成物（ｃ）の調製
表１に示した所定量の、直鎖状低密度ポリエチレン（ｃ）（密度：０．９２０ｇ／ｃｍ3、メルトフローレイト：１．２ｇ／１０分）、低密度ポリエチレン（ｃ）（密度：０．９２０ｇ／ｃｍ3、メルトフローレイト：１．２ｇ／１０分）、合成シリカ粒子マスターバッチ（１）（大日精化社製  商品名「ＰＥ１３００」、合成シリカ粒子の含有量：２０重量％、合成シリカ粒子の平均粒子径：８μｍ、低密度ポリエチレン含有量：８０重量％、低密度ポリエチレン密度：０．９１９ｇ／ｃｍ3、低密度ポリエチレンのメルトフローレイト：５．０ｇ／１０分）、非イオン系界面活性剤マスターバッチ（非イオン系界面活性剤の含有量：２０重量％、非イオン系界面活性剤の主成分：ジグリセリンステアリン酸エステル、低密度ポリエチレンの含有量：８０重量％、低密度ポリエチレンの密度：０．９２０ｇ／ｃｍ3、低密度ポリエチレンのメルトフローレイト：４．０ｇ／１０分）、及び所定量の白色顔料マスターバッチ（東京インキ社製  商品名「ＰＥＸ６８００」、ルチル型酸化チタンの含有量：６０重量％、ルチル型酸化チタンの平均粒子径：２３０ｎｍ、低密度ポリエチレンの含有量：４０重量％、低密度ポリエチレンの密度：０．９１９ｇ／ｃｍ3、低密度ポリエチレンのメルトフローレイト：２．０ｇ／１０分）からなる樹脂組成物（ｃ）を調製した。
【００９４】
４．農業用フィルムの製膜
層（Ａ）用、層（Ｂ）用、層（Ｃ）用の三機の押出機の先端を同一の円形の多層ダイスに接続させてなる多層製膜装置を用意し、この多層製膜装置の層（Ａ）用の押出機に樹脂組成物（ａ）を、層（Ｂ）用の押出機に樹脂組成物（ｂ）を、層（Ｃ）用の押出機に樹脂組成物（ｃ）を供給して、上記三機の押出機内でそれぞれ溶融混練させた後、各押出機から溶融状態の樹脂組成物を円形の多層ダイスに供給し、円形の多層ダイスから溶融状態の樹脂組成物を、層（Ａ）、層（Ｂ）、層（Ｃ）がこの順に積層一体化された状態となるように共押出製膜すると共に、円形の多層ダイスの中心部から圧縮空気を供給して、共押出製膜された円筒状のフィルムを周方向に延伸した後、冷却空気により円筒状のフィルムを冷却し、円筒状のフィルムを切り開いて巻き取ることにより、全体厚みが１００μｍ、各層の厚み比（層（Ａ）／層（Ｂ）／層（Ｃ））が１／３／１である農業用フィルムを製膜した。
【００９５】
（実施例２〜３、及び比較例１〜２）
表１及び２に示す通り、各樹脂組成物における配合を変更した以外は実施例１と同様にして農業用フィルムを製膜した。なお、表１及び２に記載するエチレン−酢酸ビニル共重合体（ａ）、合成シリカ粒子マスターバッチ（２）、合成シリカ粒子マスターバッチ（３）及び滑剤は、それぞれ以下のものを用いた。
【００９６】
エチレン−酢酸ビニル共重合体（ａ）：酢酸ビニル成分含有量５重量％、密度０．９２８ｇ／ｃｍ3、メルトフローレイト１．０ｇ／１０分。
合成シリカ粒子マスターバッチ（２）：プライムポリマー製  商品名「ＢＢ３６」、合成シリカ粒子の含有量１５重量％、合成シリカ粒子の平均粒子径６μｍ、低密度ポリエチレン含有量８５重量％、低密度ポリエチレン密度０．９２３ｇ／ｃｍ3、低密度ポリエチレンのメルトフローレイト０．７ｇ／１０分。
合成シリカ粒子マスターバッチ（３）：プライムポリマー製  商品名「ＢＢ３７」、合成シリカ粒子の含有量１５重量％、合成シリカ粒子の平均粒子径４μｍ、低密度ポリエチレン含有量８５重量％、低密度ポリエチレン密度０．９２３ｇ／ｃｍ3、低密度ポリエチレンのメルトフローレイト０．７ｇ／１０分。
滑剤：オレイン酸アミド、宇部丸善ポリエチレン社製  商品名「Ｍ１０５」。
【００９７】
次に、上記のようにして得られた農業用フィルムの機械的強度、熱融着性、剥離性及び層（Ｃ）の白色性を下記の要領で評価し、その結果を表１及び２に示した。なお、表１及び表２中の樹脂組成物（ａ）、（ｂ）及び（ｃ）の「合成シリカ粒子含有量」の欄における括弧内の数値は、各樹脂組成物中に含有されている樹脂成分の総量を１００重量部に換算したときの合成シリカ粒子の含有量（重量部）を示す。又、表１及び表２中の樹脂組成物（ａ）、（ｂ）及び（ｃ）の「非イオン系界面活性剤含有量」の欄における括弧内の数値は、各樹脂組成物中に含有されている樹脂成分の総量を１００重量部に換算したときの非イオン系界面活性剤の含有量（重量部）を示す。更に、表１及び表２中の樹脂組成物（ａ）、（ｂ）及び（ｃ）の「白色顔料含有量」及び「黒色顔料含有量」の欄における括弧内の数値は、各樹脂組成物中に含有されている樹脂成分の総量を１００重量部に換算したときの白色顔料含有量（重量部）又は黒色顔料含有量（重量部）を示す。
【００９８】
（機械的強度）
上記で作製した農業用フィルムの引張破断点荷重を、ストログラフ（東洋精機製作所社製）を用いて、ＪＩＳ  Ｋ  ６７８１に準拠して測定し、下記基準に基づき、農業用フィルムの機械的強度を評価した。
○：破断点荷重は３０００ｇ以上であった。
△：破断点荷重は１０００ｇ以上で且つ３０００ｇ未満であった。
×：破断点荷重は１０００ｇ未満であった。
【００９９】
（耐熱融着性）
直径２ｃｍの鉄心に、上記で作製した農業用フィルム５０ｃｍを巻きつけてロールとし、このロールを８０℃、相対湿度３０％ＲＨのオーブン内に２４時間保管した。保管後、ロールからフィルムを巻き出すことによりフィルム同士が融着しているか下記基準に基づき評価した。
◎：融着していない。
○：融着は起こっていないが、密着している。
△：融着は起こっていないが、剥がすと白くなる
×：融着が起こっている。
【０１００】
（剥離性）
上記で作製した農業用フィルムを１０ｃｍ2の大きさに切断し、得られたフィルムを２枚重ね、２０ｋｇ荷重をかけたまま、４０℃、４８時間保管し、その後、重なったフィルムの剥がしやすさを下記基準に基づき評価した。
○：簡単に剥がれる。
△：剥がれるが、剥がしにくい。
×：剥がれない。
【０１０１】
（層（Ｃ）の白面光沢性）
得られた農業用フィルムの層（Ｃ）に関して変光沢計（スガ試験機株式会社製  ＵＶＧ−５Ｄデジタル変光沢計）を用いてＪＩＳ−Ｚ８７４１に準拠して光沢度を測定し、入射角、反射角６０度として下記基準に基づき、農業用フィルムの層（Ｃ）の白面光沢性を評価した。
○：４５以上
△：２０以上４５未満
×：２０未満
【０１０２】
【表１】
2012025037.tif 000002
【０１０３】
【表２】
2012025037.tif 000003